(57)【要約】【課題】平均重合度が高いポリ塩化ビニル樹脂を主成分とする発泡樹脂層を備え、表面にエンボス加工を施す壁紙であっても、パンクや内部の気体溜まりを有することが抑えられた壁紙を提供する。【解決手段】本発明の壁紙（１）は、基材となる原紙（１０）上に積層された発泡樹脂層（２）と表面機能層（２１）を含み、前記発泡樹脂層と前記表面機能層は、一体的にエンボス加工されている。前記発泡樹脂層は、平均重合度が１０００を超えるポリ塩化ビニル樹脂を主成分とする。前記表面機能層は、前記発泡樹脂層が露出するか又は他の部分に比して厚みの薄い部分をその面内に分散している。【選択図】図１
2020190041.tif 000002
【特許請求の範囲】
【請求項１】
基材となる原紙上に積層された発泡樹脂層と表面機能層を含み、前記発泡樹脂層と前記表面機能層が一体的にエンボス加工されている壁紙であって、
前記発泡樹脂層は、平均重合度が１０００以上のポリ塩化ビニル樹脂を主成分とし、
前記表面機能層は、前記発泡樹脂層が露出するか又は他の部分に比して厚みの薄い部分をその面内に分散していることを特徴とする壁紙。
【請求項２】
前記平均重合度が１２５０以上であることを特徴とする請求項１に記載の壁紙。
【請求項３】
前記発泡樹脂層が露出するか又は他の部分に比して厚みの薄い部分は、平面視で矩形，円形，楕円，平行四辺形，三角形，幾何学模様のいずれかを呈しており、且つ、これらが前記表面機能層の面内に規則配列又は不規則配列されていることを特徴とする請求項１又は２に記載の壁紙。
【請求項４】
前記表面機能層は、その原料をバイアスメッシュロールで前記発泡樹脂層の表面に塗布することによって成膜されていることを特徴とする請求項１〜３のいずれか１項に記載の壁紙。
【請求項５】
前記発泡樹脂層と前記表面機能層の一体的なエンボス加工は、シート表面温度１６０℃〜２１０℃で行われていることを特徴とする請求項１〜４のいずれか１項に記載の壁紙。
【発明の詳細な説明】
【技術分野】
【０００１】
本発明は、平均重合度の高いポリ塩化ビニル樹脂を主成分にして形成された発泡樹脂層を備える壁紙に関し、特に、エンボス加工される壁紙表面のパンクや気体溜まりを抑える技術に関する。
【背景技術】
【０００２】
壁紙は、クロスとも称される内装仕上げ材であり、主に下地保護や装飾を目的として壁や天井などの被仕上げ面に貼られる。壁紙は、一般的に、基材となる原紙上に発泡樹脂層と表面機能層を積層した構成である。壁紙の多くは、発泡樹脂層の原料に、ポリ塩化ビニル樹脂が用いられる。表面機能層は、壁紙表面に、つや消し，撥水性，消臭性などを付与する層である。表面機能層は、発泡樹脂層の表面を被覆するように形成される。
【０００３】
壁紙は、一般的に、基材となる原紙上に、発泡剤を添加したポリ塩化ビニル樹脂を塗布して成膜し、壁紙表面に付与する機能に応じた材料をその上に塗布して成膜する。そして加熱によりポリ塩化ビニル樹脂の層を発泡させ、発泡樹脂層を形成する。さらに加熱を伴うエンボス加工で発泡樹脂層と表面機能層を一体的に変形させて、壁紙表面に凹凸模様を形成する（例えば、特許文献１参照）。
【０００４】
特許文献１では、平均重合度が９００〜１２００のポリ塩化ビニル樹脂を発泡樹脂層の原料に採用することが検討されている。高機能性の壁紙を実現するためには、平均重合度が高いポリ塩化ビニル樹脂で発泡樹脂層が形成されていることが望ましい。
【先行技術文献】
【特許文献】
【０００５】
【特許文献１】特許第６１２０２０７号公報
【発明の概要】
【発明が解決しようとする課題】
【０００６】
ところで表面にエンボス加工を施す壁紙にあっては、ポリ塩化ビニル樹脂の平均重合度の値に関わらず、製造過程でパンクが発生したり、内部に気体溜まりが発生したりすることがある。パンクや想定外の気体溜まりが発生した壁紙は、原則、検査で発見され不適格品として廃棄等される。しかし、内部にパンクや気体溜まりが発生したものは、目視による外観検査のみでは見逃される懸念がある。
【０００７】
本発明は、このような事情に基づいてなされたものであり、その目的は、平均重合度が高いポリ塩化ビニル樹脂を主成分とする発泡樹脂層を備え、表面にエンボス加工を施す壁紙であっても、パンクや気体溜まりを有することが抑えられた壁紙を提供することにある。
【課題を解決するための手段】
【０００８】
本発明の壁紙は、基材となる原紙上に積層された発泡樹脂層と表面機能層を含み、前記発泡樹脂層と前記表面機能層は、一体的にエンボス加工されている。前記発泡樹脂層は、平均重合度が１０００以上のポリ塩化ビニル樹脂を主成分とする。前記表面機能層は、前記発泡樹脂層が露出するか又は他の部分に比して厚みの薄い部分をその面内に分散している。
【発明の効果】
【０００９】
本発明の壁紙は、平均重合度が１０００以上のポリ塩化ビニル樹脂を主成分とする発泡樹脂層を備えている。表面にエンボス加工を施す壁紙にあっては、平均重合度の値に関わらず、パンクや気体溜まりを有し易いが、本発明の壁紙は、表面機能層が、発泡樹脂層が露出するか又は他の部分に比して厚みの薄い部分をその面内に分散する構成であり、これによりパンクや想定外の気体溜まりを有することを抑えることができる。
【図面の簡単な説明】
【００１０】
【図１】本発明の実施形態に従う壁紙の縦断面図である。
【図２】上記壁紙の表面機能層の平面図である。
【図３】本発明の実施形態に従う壁紙の製造工程を示すフロー図である。
【図４】上記製造工程の中の表面処理工程を説明する図である。
【図５】上記製造工程の中のエンボス工程を説明する図である。
【図６】本実施形態の効果を確認するために行った実施例と比較例の結果を示す。
【図７】実施例１と比較例５で製作した試験用の壁紙１を撮影した写真である。
【図８】実施例２と比較例６で製作した試験用の壁紙１を撮影した写真である。
【図９】実施例３と比較例７で製作した試験用の壁紙１を撮影した写真である。
【図１０】比較例１と比較例３で製作した試験用の壁紙１を撮影した写真である。
【図１１】比較例２と比較例４で製作した試験用の壁紙１を撮影した写真である。
【図１２】実施例４と実施例５で耐クラック性試験を行った壁紙１を撮影した写真である。
【発明を実施するための形態】
【００１１】
以下、本発明の好ましい実施形態に従う壁紙について、添付図面を参照しながら詳しく説明する。但し、以下に説明する実施形態によって本発明の技術的範囲は何ら限定解釈されることはない。
【００１２】
本発明の好ましい実施形態に従う壁紙１は、図１に示すように、基材となる原紙１０の表面に、発泡樹脂層２と表面機能層２１を順に積層した構成である。発泡樹脂層２と表面機能層２１は、原紙１０に積層した状態で一体的にエンボス加工され、凹部２２と凸部２３による凹凸模様を表面に形成している。凹凸模様は、布目調（織目調）、石目調、幾何学調、その他の任意の模様である。なお、図示は省略するが、壁紙表面にさらに印刷が施されていてもよい。
【００１３】
基材となる原紙１０は、シート材であり、その裏面側が壁や天井などの被仕上げ面に貼り付けられる。原紙１０の素材は、好ましい一例として、紙、織物、編物、不織布などである。原紙１０は、単一の素材で形成されていてもよく、複数の素材によって形成されていてもよい。原紙１０の厚みは、例えば０．０９〜０．１５ｍｍである。なお、原紙１０の裏面側は、原紙１０が露出したままであってもよく、或いは被仕上げ面に貼り付けるための接着剤層を形成し、さらに接着剤層を保護する剥離シートが設けられていてもよい。
【００１４】
発泡樹脂層２は、主成分であるポリ塩化ビニル樹脂を発泡させて成る層である。発泡樹脂層２は、ポリ塩化ビニル樹脂、発泡剤、さらに任意の添加剤を含有するゾル状の液体原料を、原紙１０の表面に塗布し、加熱によりゲル化させて成膜し、その後に発泡させて成る。発泡樹脂層２は、任意の添加剤として、可塑剤、安定剤、充填剤、防カビ剤、着色剤などの少なくとも１種以上を含有していてもよい。さらに添加された発泡剤の残渣成分を含有している場合もある。ゆえに「ポリ塩化ビニル樹脂を主成分とする」とは、発泡樹脂層２を構成するポリ塩化ビニル樹脂の含有量が３０質量％以上、好ましくは５０質量％以上であることを意味する。発泡樹脂層２の厚みは、例えば０．３ｍｍ以上、好ましくは０．５〜１．０ｍｍである。
【００１５】
ポリ塩化ビニル樹脂は、平均重合度が１０００以上のものを用いる。好ましくは平均重合度が１２００以上、さらに好ましくは１２５０以上、さらに好ましくは１２８０以上である。表面にエンボス加工を施す壁紙１にあっては、詳しくは後述する実施例の結果から分かるように、平均重合度の値に関わらずパンクを有してしまう。また内部に想定外の気体溜まりを有してしまうこともある。これに対し、本実施形態では、表面機能層２１を後述する構成としたことにより、平均重合度が１０００以上でパンクや気体溜まりが抑えられた壁紙１を提供することができる。但し、平均重合度が高すぎると製造自体が困難となるので、その上限を１５００とするのが好ましい。
【００１６】
発泡剤は、例えば加熱することによって発泡する発泡剤を用いる。発泡剤の好ましい一例は、アゾジカルボンアミドなどのアゾ系の発泡剤、オキシビスベンゼンスルホニルヒドラジドなどのヒドラジド系の発泡剤である。発泡剤の含有量は、例えばポリ塩化ビニル樹脂１００質量部に対し１〜５質量部である。一般的に、平均重合度を高くすると発泡倍率を抑える配合（一例として、３〜４倍）とされるが、平均重合度が１０００以上のポリ塩化ビニル樹脂で更なる意匠性を高めるためには、発泡倍率がより高いことが好ましい。そのような発泡倍率は、例えば６〜８倍である。
【００１７】
充填剤は、例えば炭酸カルシウム、タルク、シリカ、カーボンブラックなどである。充填剤の含有量は、例えばポリ塩化ビニル樹脂１００質量部に対して１０〜１５０質量部である。可塑剤は、例えばＤＯＰ、ＤＩＮＰなどである。可塑剤の含有量は、例えばポリ塩化ビニル樹脂１００質量部に対して４０〜８０質量部である。安定剤は、例えば亜鉛系化合物などである。安定剤の含有量は、例えばポリ塩化ビニル樹脂１００質量部に対して２〜５質量部である。防カビ剤は、例えば工業用防腐防黴剤などである。防カビ剤の含有量は、例えばポリ塩化ビニル樹脂１００質量部に対して０．１〜３．０質量部である。着色剤は、例えばチタン、有機質系顔料などである。着色剤の含有量は、例えばポリ塩化ビニル樹脂１００質量部に対して１０〜２０質量部である。
【００１８】
表面機能層２１は、壁紙表面に付与する機能に応じた成分を含有する層である。表面機能層２１は、機能を発揮する成分を含有する液体原料を、例えばポリ塩化ビニル樹脂層（発泡前）の表面に塗布して成膜している。表面機能層２１によって付与する機能は、例えば表面のつや消し、撥水性、消臭性などであり、付与する機能に応じた成分を含有して成る。付与する機能は、単一であってもよく複数であってもよい。つや消し剤は、例えばシリカを含有するアクリル樹脂系のつや消し剤などである。撥水剤は、例えばフッ素を含有するアクリル樹脂系の撥水剤，シリコン系エマルジョンの撥水剤などである。
【００１９】
表面機能層２１の厚みは、例えば０．５〜３．５μｍ、好ましくは２μｍである。但し、表面機能層２１は、その面内に、発泡樹脂層２が露出するか又は他の部分に比して厚みの薄い部分を多数分散している。図１には、その面内に、発泡樹脂層２が露出する部分が分散している発泡樹脂層２を示している。図２（ａ）に模式的に示すように、発泡樹脂層２が露出する部分２１ａは、版のセル形状により平面視でひし形を呈しているか、或いは図２（ｂ）に模式的に示すように、平面視で円形を呈しているのが好ましい。なお、ひし形の対角線の長さまたは円形の直径は、例えば０．５ｍｍである。
【００２０】
勿論、発泡樹脂層２が露出する部分２１ａの大きさは適宜変更可能であり、さらに別の形状であってもよい。すなわち、発泡樹脂層２が露出する部分２１ａは、例えば平面視で矩形，円形，楕円，三角形，幾何学形状のいずれか１種以上を呈しており、且つ、これらが表面機能層２の面内に規則配列又はランダムに不規則配列されていればよい。なお、表面機能層２１の他の部分に比して厚みの薄い部分とは、発泡樹脂層２が露出する部分２１ａの底面に薄く表面機能層２１が形成されている状態を言う。
【００２１】
このような表面機能層２１は、例えば液体原料をバイアスメッシュロールで発泡樹脂層２（発泡前）の表面に塗布することによって形成する。発泡樹脂層２が露出する部分２１ａの割合は、表面機能層２１単位表面積あたり３０％〜５０％の割合であることが好ましい。この範囲を超えると、表面機能層２１の機能が十分に発揮されず、反対にこの範囲を下回るとパンクや気体溜まりを十分に抑えることができない。
【００２２】
また、必須ではないが表面に印刷を施す場合、グラビア印刷、フレキソ印刷などの方法で印刷する。印刷は、表面機能層２１の表面、或いは表面機能層２１を成膜する前に発泡樹脂層２の表面に施される。印刷に用いるインクは、例えば着色剤、接着剤樹脂、溶媒を含む。勿論、印刷する図柄や模様は任意であり図柄等が限定されることはない。
【００２３】
続いて、本実施形態に従う壁紙１の製造方法について、図３を参照しながら好ましい一例を説明する。図３に示すように、壁紙１の製造方法は、原料の配合工程Ａｃｔ１０、ポリ塩化ビニル樹脂の層を成膜するコーター工程Ａｃｔ１１、表面機能層２１を成膜する表面処理工程Ａｃｔ１２、ポリ塩化ビニル樹脂の層を発泡させる発泡工程Ａｃｔ１３、凹凸模様を形成するエンボス工程Ａｃｔ１４、及び検査工程Ａｃｔ１５を含む。
【００２４】
配合工程Ａｃｔ１０は、平均重合度が１０００を超えるポリ塩化ビニル樹脂、発泡剤、及び可塑剤、安定剤、充填剤、防カビ剤、着色剤などの任意の添加剤を所定の配合で混合し、ブレンダーやディゾルバーなどで撹拌して液体原料を生成する。生成された液体原料は、ペースト状のゾルである。
【００２５】
コーター工程Ａｃｔ１１は、生成したゾル状の液体原料を原紙１０の表面に薄く均一に塗布すると共に加熱してゲル化させる。これにより、ポリ塩化ビニル樹脂を主成分とする樹脂層３が成膜される。液体原料の塗布は、例えばロールコーターによって行う。加熱温度は、発泡剤が発泡しない温度であって、且つ、ゲル化を促進可能な温度である。連続処理する場合、ロール状に巻かれた原紙１０が予め準備され、その先端が引き出されてロールコーターに送られる。ロールコーターは、回転するロールで原紙１０を搬送しながら、液体原料を原紙１０の表面に塗布していく。さらに搬送される原紙１０は、加熱装置で加熱され、ポリ塩化ビニル樹脂を主成分とする樹脂層３が成膜される。ポリ塩化ビニル樹脂を主成分とする樹脂層３が成膜された原紙１０は、壁紙１の原反となる。原反は、再びロール状に巻かれて次の工程に送られる。
【００２６】
表面処理工程Ａｃｔ１２は、ポリ塩化ビニル樹脂を主成分とする樹脂層３の表面に、つや消し剤や撥水剤などの液体原料を塗布して成膜する。液体原料の塗布は、図４に模式的に示すように、バイアスメッシュロールコーターによって行う。バイアスメッシュロールコーターは、バイアスメッシュロール４、バックアップロール４１、液体原料供給機４２及びドクターブレード４３などを備える。バイアスメッシュロール４は、その表面に、既述の発泡樹脂層２が露出する部分２１ａに対応する多数の凸部が形成されたものを用いる。そして、つや消し剤や撥水剤などの液体原料Ｒをバイアスメッシュロール４の表面に供給した後、ロール表面の凸部の上面にある液体原料をドクターブレード４３で掻き取る。従って、バイアスメッシュロール４の表面には、発泡樹脂層２が露出する部分２１ａに対応する部分を除いた領域に液体原料の液膜が残る。これをポリ塩化ビニル樹脂を主成分とする樹脂層３の表面に転写することによって、図２に示した様な発泡樹脂層２が露出する部分２１ａを面内に分散させた表面機能層２１が形成される。
【００２７】
発泡工程Ａｃｔ１３は、発泡剤が加熱発泡する温度で加熱することにより、ポリ塩化ビニル樹脂を主成分とする樹脂層３を発泡樹脂層２に変える。加熱温度は、例えば２１５〜２２０℃である。発泡工程Ａｃｔ１３において、発泡剤が発泡することで発生する余剰の気体や余剰の蒸気は層内から排出される。
【００２８】
エンボス工程Ａｃｔ１４は、図５に模式的に示すように、発泡樹脂層２と表面機能層２１が形成された原紙１０の表面を、ポリ塩化ビニル樹脂が軟化する温度に加熱すると共に、上下一対のエンボスロール５とバックアップロール５１で挟持搬送して、その表面に凹凸模様（凹部２２，凸部２３）を形成していく。すなわち、発泡樹脂層２と表面機能層２１を一体的にエンボス加工する。エンボスロール５の表面には、形成する凹凸模様に対応する凹凸が形成されている。加熱によるシート表面温度は、例えば１６０〜２１０℃、好ましくは１８５〜１９５℃である。また、エンボスロール５の押圧は、例えば１〜４ｋＮである。
【００２９】
ここで、ポリ塩化ビニル樹脂の平均重合度が高くなるほど、発泡樹脂層２には粘りがでてくる傾向にある。本発明者らは、この粘りは、例えば地震等で家屋等が揺れたときに壁紙１の表面が割れたり裂けたりするのを抑える緩衝作用があることを確認している。
【００３０】
本実施形態では、後述する実施例の結果からも分かるように、表面機能層２１が、発泡樹脂層２が露出するか又は他の部分に比して厚みの薄い部分をその面内に多数分散していることにより、外圧がかかったときの発泡樹脂層２内からの気体の抜けを良くし、パンクや気体溜まりが発生するのを抑えている。なお、エンボス加工には、エンボスロール５とバックアップロール５１との間にクリアランスを設けない押し切りと、クリアランスを設けるタイプとがある。平均重合度が高い場合、クリアランスを設けるとエンボス加工が安定し難い。一方、クリアランスを設けない押し切りは、エンボス加工が安定する反面、内部から外部に抜けようとする気体量が多くなる。しかしこの場合も、表面機能層２１を上記構成としているので、パンクや気体溜まりが発生するのを抑えることができる。
【００３１】
検査工程Ａｃｔ１５は、製造された壁紙１が問題なく製品条件を満たしているか否かの検査を行う。検査項目に中に、パンクや想定外の気体溜まりが発生していないことを確認することが設定されている。検査は、検査員による目視検査、及び、異物検知機などの機械検査などが行われる。表面のパンクは、外観検査によって発見することができるが、内部のパンクや気体溜まりは、裏側から光を照射してようやく発見されるものであり、熟練した検査員でなければ見落とす可能性も高い。従って、発泡樹脂層２にパンクや気体溜まりが発生することを抑えたことで、結果として内部のパンクや気体溜まりを見落としてしまうリスクを軽減できる効果がある。
【００３２】
以上のとおり、上述の実施形態に従う壁紙１によれば、平均重合度が高いポリ塩化ビニル樹脂を主成分とする発泡樹脂層２を備え、表面にエンボス加工を施す壁紙にあっても、パンクや想定外の気体溜まりを有することが抑えられた壁紙１を提供することができる。特に、夏季の湿度が高いとき、表面機能に撥水性を付与するときに、パンクや気体溜まりが発生し易い傾向にある。勿論、このような条件でも、表面機能層２１を上記構成としているので、パンクや気体溜まりが発生するのを抑えることができる。
【実施例】
【００３３】
続いて、本実施形態の効果を確認するために行った実施例について説明する。
実施例１〜３は、図２の製造フローに従って試験用の壁紙１（縦２６０ｍｍ×横１６０ｍｍ）を製作し、パンクの有無を確認した実施例である。すなわち、ポリ塩化ビニル，発泡剤及び添加剤を含有するゾルを原紙１０上に薄膜状にゲル化させることで原反を製作し、さらに表面機能層２１としてつや消し処理を施した。つや消し処理は、図２（ａ）に対応する形状のバイアスメッシュロールを用いて、つや消し剤を原反表面に塗布することによって行った。次にオーブンで２４０℃×４０秒加熱後、素早く取り出し、断熱材平面上でエンボスローラーを用いて圧延した。こうして製作した試験用の壁紙１の圧延部に発生したパンクの数を計測し、耐パンク性を評価した。耐パンク性の評価は、「〇 パンク数０〜２」、「〇△ パンク数３〜４」、「△ パンク数５〜７」、「△× パンク数８〜９」、「× パンク数１０以上」とした。その結果を図６に示す。
【００３４】
（実施例１〜３）
図６に示すように、実施例１〜３のポリ塩化ビニル樹脂（ＰＶＣ樹脂）の平均重合度は、それぞれ９９４，１２００，１２８０である。図６には、発泡樹脂層２を形成する液体原料の配合構成として、発泡剤及び添加剤の成分と組成を示している。組成は、ＰＶＣ樹脂１００質量部に対する各成分の質量部で示している。また、つや消し剤は、シリカ含有のアクリル系樹脂の艶消し剤（ＨＤ−０５７）を用いた。壁紙１製作後、表面機能層２１がその面内に発泡樹脂層２が露出する部分を分散していることを検査で確認した。
【００３５】
（比較例１〜２）
比較例１〜２は、ＰＶＣ樹脂の平均重合度が異なることを除けば実施例１〜３と同様にして試験用の壁紙１を製作し、耐パンク性の評価を行った比較例である。比較例１のＰＶＣ樹脂の平均重合度は７３９、比較例２のＰＶＣ樹脂の平均重合度は９３０である。その結果を図６に併せて示す。
【００３６】
（比較例３〜７）
さらに比較例３〜７として、バイアスメッシュロールに代えて、表面が平坦な一般的なロール（いわゆるベタ版）を用いてつや消し処理を施した試験用の壁紙１を製作し、耐パンク性の評価を行った。比較例３〜７は、ロールが異なることを除けば、実施例１〜３及び比較例１〜２と同じ製作条件である。
【００３７】
図７〜図１１は、パンクの数を計測するために試験用の壁紙１に裏面側から光をあてたところを撮影した写真である。
【００３８】
図６〜図１１の結果から分かるように、エンボス加工が施される壁紙１にあっては、ＰＶＣ樹脂の平均重合後が１０００以上であって、且つ、表面機能層２１がその面内に発泡樹脂層２が露出する部分を分散している構成とすれば、パンクの数が抑えられた壁紙１を提供することが可能となる。
【００３９】
（実施例４〜５）
実施例４〜５は、実施例３と同じ樹脂を使用した試験用の壁紙１を製作し、耐クラック性試験を行った実施例である。実施例４と実施例５は、異なるエンボスローラーを用いて表面形状が異なるエンボス加工を施した。耐クラック性試験は、縦方向及び横方向における引っ張り試験を行い、クラックが発生するか否かによって評価した。引っ張り量は、１．５ｍｍ、２．０ｍｍ、及び２．５ｍｍとした。その結果を図１２に示す。なお、本試験における縦方向とは、例えば図５に記載している原紙１０の進行方向であり、横方向は、前記進行方向と水平面上にて直交する方向である。
【００４０】
図１２の結果から分かるように、実施例４〜５の壁紙１は、いずれの引っ張り量、いずれの方向であってもクラックは発生しなかった。なお、図１２には、実施例以外の壁紙１において、引っ張り量２．０ｍｍと２．５ｍｍとでクラックが発生したときの写真を参考として載せている。
【００４１】
以上、本発明を具体的な実施形態に則して詳細に説明したが、形式や細部についての種々の置換、変形、変更等が、特許請求の範囲の記載により規定されるような本発明の精神及び範囲から逸脱することなく行われることが可能であることは、当該技術分野における通常の知識を有する者には明らかである。
【符号の説明】
【００４２】
１    壁紙
１０  原紙
２    発泡樹脂層
２１  表面機能層
２１ａ  発泡樹脂層２が露出する部分
２２  凹部
２３  凸部
３  ポリ塩化ビニル樹脂を主成分とする樹脂層
４  バイアスメッシュロール
５  エンボスロール
【図１】
2020190041.tif 000003
【図２】
2020190041.tif 000004
【図３】
2020190041.tif 000005
【図４】
2020190041.tif 000006
【図５】
2020190041.tif 000007
【図６】
2020190041.tif 000008
【図７】
2020190041.tif 000009
【図８】
2020190041.tif 000010
【図９】
2020190041.tif 000011
【図１０】
2020190041.tif 000012
【図１１】
2020190041.tif 000013
【図１２】
2020190041.tif 000014
【手続補正書】
【提出日】令和1年11月11日(2019.11.11)
【手続補正１】
【補正対象書類名】特許請求の範囲
【補正対象項目名】全文
【補正方法】変更
【補正の内容】
【特許請求の範囲】
【請求項１】
基材となる原紙上に積層された発泡樹脂層と表面機能層を含み、前記発泡樹脂層と前記表面機能層が一体的にエンボス加工されている壁紙であって、
前記発泡樹脂層は、平均重合度が１０００以上１５００以下のポリ塩化ビニル樹脂を、主成分として３０質量％以上含有しており、
前記表面機能層は、被膜タイプの成膜層であり、前記発泡樹脂層が露出するか又は該表面機能層の厚みにおいて他の部分に比して厚みの薄い部分をその面内に分散していることを特徴とする壁紙。
【請求項２】
前記平均重合度が１２５０以上であることを特徴とする請求項１に記載の壁紙。
【請求項３】
前記発泡樹脂層が露出するか又は他の部分に比して厚みの薄い部分は、平面視で矩形，円形，楕円，平行四辺形，三角形，幾何学模様のいずれかを呈しており、且つ、これらが前記表面機能層の面内に規則配列又は不規則配列されていることを特徴とする請求項１又は２に記載の壁紙。
【請求項４】
平均重合度が１０００以上１５００以下のポリ塩化ビニル樹脂（発泡樹脂層形成後の含有量が３０質量％以上）と発泡剤を含有する層を、基材となる原紙上に成膜する工程と、
前記成膜したポリ塩化ビニル樹脂と発泡剤を含有する層の表面に、表面機能層の原料をバイアスメッシュロールで塗布して、前記ポリ塩化ビニル樹脂と発泡剤を含有する層が露出するか又は該表面機能層の厚みにおいて他の部分に比して厚みの薄い部分をその面内に分散している被膜タイプの表面機能層を成膜する工程と、
前記発泡剤を発泡させて発泡樹脂層を形成する工程と、
前記発泡樹脂層と前記表面機能層を一体的にエンボス加工する工程と、を含むことを特徴とする壁紙の製造方法。
【請求項５】
前記発泡樹脂層と前記表面機能層の一体的なエンボス加工は、シート表面温度１６０℃〜２１０℃で行われていることを特徴とする請求項４に記載の壁紙の製造方法。
【手続補正２】
【補正対象書類名】明細書
【補正対象項目名】０００８
【補正方法】変更
【補正の内容】
【０００８】
本発明の壁紙は、基材となる原紙上に積層された発泡樹脂層と表面機能層を含み、前記発泡樹脂層と前記表面機能層は、一体的にエンボス加工されている。前記発泡樹脂層は、平均重合度が１０００以上１５００以下のポリ塩化ビニル樹脂を、主成分として３０質量％以上含有している。前記表面機能層は、被膜タイプの成膜層であり、前記発泡樹脂層が露出するか又は該表面機能層の厚みにおいて他の部分に比して厚みの薄い部分をその面内に分散している。
【手続補正書】
【提出日】令和2年2月8日(2020.2.8)
【手続補正１】
【補正対象書類名】特許請求の範囲
【補正対象項目名】全文
【補正方法】変更
【補正の内容】
【特許請求の範囲】
【請求項１】
基材となる原紙上に積層された発泡樹脂層と表面機能層を含み、前記発泡樹脂層と前記表面機能層が一体的にエンボス加工されている壁紙であって、
前記発泡樹脂層は、平均重合度が１０００以上１５００以下のポリ塩化ビニル樹脂を、主成分として３０質量％以上含有しており、
前記表面機能層は、前記発泡樹脂層の表面を被覆する塗膜タイプの水性成膜層（発泡構造でない）であり、前記発泡樹脂層が露出する微細な気体抜き部分をその面内に分散していることを特徴とする壁紙。
【請求項２】
前記平均重合度が１２５０以上であることを特徴とする請求項１に記載の壁紙。
【請求項３】
前記発泡樹脂層が露出するか又は他の部分に比して厚みの薄い部分は、平面視で矩形，円形，楕円，平行四辺形，三角形，幾何学模様のいずれかを呈しており、且つ、これらが前記表面機能層の面内に規則配列又は不規則配列されていることを特徴とする請求項１又は２に記載の壁紙。
【請求項４】
平均重合度が１０００以上１５００以下のポリ塩化ビニル樹脂（発泡樹脂層形成後の含有量が３０質量％以上）と発泡剤を含有する層を、基材となる原紙上に成膜する工程と、
前記成膜したポリ塩化ビニル樹脂と発泡剤を含有する層の表面に、表面機能層の原料をバイアスメッシュロールで塗布して、前記ポリ塩化ビニル樹脂と発泡剤を含有する層が露出する微細な気体抜き部分をその面内に分散している、前記発泡樹脂層の表面を被覆する塗膜タイプ（発泡構造でない）の水性成膜層である表面機能層を成膜する工程と、
前記発泡剤を発泡させて発泡樹脂層を形成する工程と、
前記発泡樹脂層と前記表面機能層を一体的にエンボス加工する工程と、を含むことを特徴とする壁紙の製造方法。
【請求項５】
前記発泡樹脂層と前記表面機能層の一体的なエンボス加工は、シート表面温度１６０℃〜２１０℃で行われていることを特徴とする請求項４に記載の壁紙の製造方法。
【手続補正２】
【補正対象書類名】明細書
【補正対象項目名】０００８
【補正方法】変更
【補正の内容】
【０００８】
本発明の壁紙は、基材となる原紙上に積層された発泡樹脂層と表面機能層を含み、前記発泡樹脂層と前記表面機能層は、一体的にエンボス加工されている。前記発泡樹脂層は、平均重合度が１０００以上１５００以下のポリ塩化ビニル樹脂を、主成分として３０質量％以上含有している。前記表面機能層は、前記発泡樹脂層の表面を被覆する塗膜タイプの水性成膜層（発泡構造でない）であり、前記発泡樹脂層が露出する微細な気体抜き部分をその面内に分散している。
本発明の壁紙の製造方法は、平均重合度が１０００以上１５００以下のポリ塩化ビニル樹脂（発泡樹脂層形成後の含有量が３０質量％以上）と発泡剤を含有する層を、基材となる原紙上に成膜する工程と、前記成膜したポリ塩化ビニル樹脂と発泡剤を含有する層の表面に、表面機能層の原料をバイアスメッシュロールで塗布して、前記ポリ塩化ビニル樹脂と発泡剤を含有する層が露出する微細な気体抜き部分をその面内に分散している、前記発泡樹脂層の表面を被覆する塗膜タイプ（発泡構造でない）の水性成膜層である表面機能層を成膜する工程と、前記発泡剤を発泡させて発泡樹脂層を形成する工程と、前記発泡樹脂層と前記表面機能層を一体的にエンボス加工する工程と、を含む。
【手続補正書】
【提出日】令和2年4月9日(2020.4.9)
【手続補正１】
【補正対象書類名】特許請求の範囲
【補正対象項目名】全文
【補正方法】変更
【補正の内容】
【特許請求の範囲】
【請求項１】
基材となる原紙上に積層された発泡樹脂層と表面機能層を含み、前記発泡樹脂層と前記表面機能層が一体的にエンボス加工されている壁紙であって、
前記発泡樹脂層は、平均重合度が１０００以上１５００以下のポリ塩化ビニル樹脂を、主成分として３０質量％以上含有しており、
前記表面機能層は、前記発泡樹脂層の表面を被覆する塗膜タイプの水性成膜層（発泡構造でない）であり、前記発泡樹脂層が露出する微細な気体抜き部分をその面内に分散していることを特徴とする壁紙。
【請求項２】
前記平均重合度が１２５０以上であることを特徴とする請求項１に記載の壁紙。
【請求項３】
前記発泡樹脂層が露出する微細な気体抜き部分は、平面視で矩形，円形，楕円，平行四辺形，三角形，幾何学模様のいずれかを呈しており、且つ、これらが前記表面機能層の面内に規則配列又は不規則配列されていることを特徴とする請求項１又は２に記載の壁紙。
【請求項４】
平均重合度が１０００以上１５００以下のポリ塩化ビニル樹脂（発泡樹脂層形成後の含有量が３０質量％以上）と発泡剤を含有する層を、基材となる原紙上に成膜する工程と、
前記成膜したポリ塩化ビニル樹脂と発泡剤を含有する層の表面に、表面機能層の原料をバイアスメッシュロールで塗布して、前記ポリ塩化ビニル樹脂と発泡剤を含有する層が露出する微細な気体抜き部分をその面内に分散している、前記発泡樹脂層の表面を被覆する塗膜タイプ（発泡構造でない）の水性成膜層である表面機能層を成膜する工程と、
前記発泡剤を発泡させて発泡樹脂層を形成する工程と、
前記発泡樹脂層と前記表面機能層を一体的にエンボス加工する工程と、を含むことを特徴とする壁紙の製造方法。
【請求項５】
前記発泡樹脂層と前記表面機能層の一体的なエンボス加工は、シート表面温度１６０℃〜２１０℃で行われていることを特徴とする請求項４に記載の壁紙の製造方法。